(57)【特許請求の範囲】
【請求項１】
自己接着性多層物品であって、
１）最上面ＳＩ１および底面ＳＩ２を有する背面支持体ＤＯ、
２）前記背面支持体ＤＯの前記最上面ＳＩ１上に配置された、シリコーン剥離塗膜ＲＣの少なくとも１つの層［このシリコーン剥離塗膜ＲＣは、構成成分として以下を含み、いかなる溶媒も含有しない硬化性シリコーン組成物Ｃの照射によって調製される：
ａ）以下を含む少なくとも１種の官能化オルガノポリシロキサンＡ
ａ１）下式（Ｉ）の少なくとも１個の単位：
ＲaＺbＳｉＯ(4-a-b)/2（Ｉ）
｛式中、
−記号Ｒは、同一でも異なっていてもよく、それぞれ線状もしくは分岐Ｃ1〜Ｃ18アルキル基、Ｃ6〜Ｃ12アリールもしくはアラルキル基（これは随意にハロゲン原子で置換されていてもよい）、またはＲ4が水素原子もしくは１〜１０の炭素原子を含む炭化水素系ラジカルであるアルコキシラジカル−ＯＲ4を表し、
−記号Ｚは式−ｙ−（Ｙ’）n
（式中、
●ｙは、Ｃ1〜Ｃ4オキシアルキレンまたはポリオキシアルキレンの二価ラジカルによって場合によって伸長され、ヒドロキシルラジカルで置換されていてよい、線状または分岐Ｃ1−Ｃ18多価アルキレンラジカルを表し、
●Ｙ’はアルケニルカルボニルオキシ一価ラジカルを表し、
●ｎは、１、２または３に等しい。）
の一価ラジカルであり、
−ａは０、１または２に等しい整数であり、ｂは１または２に等しい整数であり、和ａ＋ｂ＝１、２または３である。｝、および
ａ２）場合によって、下式（ＩＩ）の単位：
ＲaＳｉＯ(4-a)/2（ＩＩ）
（式中：
−記号Ｒは、同一でも異なっていてもよく、それぞれ線状もしくは分岐Ｃ1〜Ｃ18アルキル基、またはＣ6〜Ｃ12アリールもしくはアラルキル基を表し、これはハロゲン原子で場合によって置換されており、
−ａは０、１、２または３に等しい整数である。）、および
ｂ）下式（ＩＩＩ）のアシルホスフィンオキシド誘導体族の少なくとも１種の有効量のＩ型光開始剤Ｐ：
【化１】
0006567159.tif 000014
（ＩＩＩ）
（式中、
−記号Ｒ5は、Ｒ8が１〜８の炭素原子を含む炭化水素系ラジカルである一価ラジカル−Ｏ−Ｒ8であり、
−記号Ｒ6は、
−１個または複数のハロゲン原子、
−１〜８の炭素原子を含む炭化水素系ラジカル
−１〜８の炭素原子を含む炭化水素系アルコキシラジカル、および／または
−１〜８の炭素原子を含む炭化水素系チオラジカルで置換されていてよいフェニルラジカルであり、
−記号Ｒ7は、１〜１２の炭素原子を含む炭化水素系ラジカル、１個または複数のハロゲン原子で置換されていてもよいベンジルラジカルまたはフェニルラジカル、１〜８の炭素原子を含む炭化水素系ラジカル、１〜８の炭素原子を含む炭化水素系アルコキシラジカルおよび／またはシクロアルキルラジカルを表す。）］、
３）シリコーン剥離塗膜の層に塗布された、少なくとも１種の接着剤ＰＳＡの層、
４）成分３）の前記接着剤ＰＳＡの層上に配置された前面支持体ＦＲ、および
５）場合によって、前記背面支持体ＤＯの前記底面ＳＩ２上に配置されたシリコーン剥離塗膜ＲＣの少なくとも１つの層（このシリコーン剥離塗膜ＲＣは、前記硬化性シリコーン組成物Ｃの塗布および照射によって調製され、この同じ層上に、少なくとも１種の接着剤ＰＳＡが存在する）
を含む、前記自己接着性多層物品。
【請求項２】
前記背面支持体ＤＯがポリマーフィルムおよび紙で構成される群から選ばれることを特徴とする、請求項１に記載の自己接着性多層物品。
【請求項３】
前記前面支持体ＦＲが、セルロース系誘導体、金属シート、ポリカルボナート、ポリエチレンフィルム、ポリエチレンテレフタラートフィルム、ポリプロピレンフィルムおよびビニルフィルムで構成される群から選ばれることを特徴とする、請求項１に記載の自己接着性多層物品。
【請求項４】
前記有効量の光開始剤Ｐが、官能化オルガノポリシロキサンＡの重量に対して０．１〜５重量％の間にあることを特徴とする、請求項１に記載の自己接着性多層物品。
【請求項５】
前記有効量の光開始剤Ｐが、官能化オルガノポリシロキサンＡの重量に対して０．１〜３重量％の間にあることを特徴とする、請求項４に記載の自己接着性多層物品。
【請求項６】
前記光開始剤Ｐがエチル（２，４，６−トリメチルベンゾイル）フェニルホスフィナートであることを特徴とする、請求項１または３に記載の自己接着性多層物品。
【請求項７】
前記自己接着性多層物品が、自己接着性ラベルまたは自己接着性テープであることを特徴とする、請求項１〜６のいずれか一項に記載の自己接着性多層物品。
【請求項８】
自己接着性多層物品であって、
１）最上面ＳＩ１および底面ＳＩ２を有する背面支持体ＤＯ、
２）前記背面支持体ＤＯの前記最上面ＳＩ１上に配置された、シリコーン剥離塗膜ＲＣの少なくとも１つの層［このシリコーン剥離塗膜ＲＣは、構成成分として以下を含み、いかなる溶媒も含有しない硬化性シリコーン組成物Ｃの照射によって調製される：
ａ）以下を含む少なくとも１種の官能化オルガノポリシロキサンＡ
ａ１）下式（Ｉ）の少なくとも１個の単位：
ＲaＺbＳｉＯ(4-a-b)/2（Ｉ）
｛式中、
−記号Ｒは、同一でも異なっていてもよく、それぞれ線状もしくは分岐Ｃ1〜Ｃ18アルキル基、Ｃ6〜Ｃ12アリールもしくはアラルキル基（これは随意にハロゲン原子で置換されていてもよい）、またはＲ4が水素原子もしくは１〜１０の炭素原子を含む炭化水素系ラジカルであるアルコキシラジカル−ＯＲ4を表し、
−記号Ｚは式−ｙ−（Ｙ’）n
（式中、
●ｙは、Ｃ1〜Ｃ4オキシアルキレンまたはポリオキシアルキレンの二価ラジカルによって場合によって伸長され、ヒドロキシルラジカルで置換されていてよい、線状または分岐Ｃ1−Ｃ18多価アルキレンラジカルを表し、
●Ｙ’はアルケニルカルボニルオキシ一価ラジカルを表し、
●ｎは、１、２または３に等しい。）
の一価ラジカルであり、
−ａは０、１または２に等しい整数であり、ｂは１または２に等しい整数であり、和ａ＋ｂ＝１、２または３である。｝、および
ａ２）場合によって、下式（ＩＩ）の単位：
ＲaＳｉＯ(4-a)/2（ＩＩ）
（式中：
−記号Ｒは、同一でも異なっていてもよく、それぞれ線状もしくは分岐Ｃ1〜Ｃ18アルキル基、またはＣ6〜Ｃ12アリールもしくはアラルキル基を表し、これはハロゲン原子で場合によって置換されており、
−ａは０、１、２または３に等しい整数である。）、および
ｂ）下式（ＩＩＩ）のアシルホスフィンオキシド誘導体族の少なくとも１種の有効量のＩ型光開始剤Ｐ：
【化２】
0006567159.tif 000015
（ＩＩＩ）
（式中、
−記号Ｒ5は、Ｒ8が１〜８の炭素原子を含む炭化水素系ラジカルである一価ラジカル−Ｏ−Ｒ8であり、
−記号Ｒ6は、
−１個または複数のハロゲン原子、
−１〜８の炭素原子を含む炭化水素系ラジカル
−１〜８の炭素原子を含む炭化水素系アルコキシラジカル、および／または
−１〜８の炭素原子を含む炭化水素系チオラジカルで置換されていてよいフェニルラジカルであり、
−記号Ｒ7は、１〜１２の炭素原子を含む炭化水素系ラジカル、１個または複数のハロゲン原子で置換されていてもよいベンジルラジカルまたはフェニルラジカル、１〜８の炭素原子を含む炭化水素系ラジカル、１〜８の炭素原子を含む炭化水素系アルコキシラジカルおよび／またはシクロアルキルラジカルを表す。）］、
３）前記背面支持体ＤＯの前記底面ＳＩ２に塗布された、少なくとも１種の接着剤ＰＳＡの層
を含む自己接着性多層物品。
【請求項９】
請求項１〜６のいずれか一項に定義される自己接着性多層物品を調製するための、以下のステップを含む方法。
ａ）請求項１、４または５に定義される組成物Ｃの構成成分を混合することによって、前記組成物Ｃを調製し、
ｂ）先のステップで得られた前記組成物Ｃの０．１〜５ｇ／ｍ2を背面支持体ＤＯの最上面ＳＩ１に塗布することによって、前記組成物Ｃで塗工された背面支持体ＤＯを得て、
ｃ）次いで、前記組成物Ｃで塗工された前記背面支持体ＤＯに紫外線を照射して、重合および／または架橋させることによって硬化させて、前記組成物Ｃからシリコーン剥離塗膜ＲＣの層を得て、
ｄ）次のステップｄ１）またはｄ２）：
ｄ１）前記シリコーン剥離塗膜ＲＣの層に少なくとも１種の接着剤ＰＳＡを塗布し、次いで前記接着剤ＰＳＡの層上に前面支持体ＦＲを配置させる；または
ｄ２）前記前面支持体ＦＲに少なくとも１種の接着剤ＰＳＡを塗布することによって接着剤構造体ＡＤを調製し、次いで、前記接着剤構造体ＡＤとステップｃ）で調製された前記組成物Ｃで塗工された前記背面支持体ＤＯとを、前記接着剤ＰＳＡが前記背面支持体ＤＯと前記前面支持体ＦＲとの間に位置するように接合する：
を実施し、
ｅ）場合によって、ステップａ）で得られた前記組成物Ｃを前記背面支持体ＤＯの底面ＳＩ２に塗布し、次いで、紫外線を照射して重合および／または架橋させることによって硬化させて、前記組成物Ｃから前記背面支持体ＤＯの前記底面ＳＩ２上のシリコーン剥離塗膜ＲＣの層を得て、続いて少なくとも１種の接着剤ＰＳＡをシリコーン剥離塗膜ＲＣのこの同じ層に塗布する。
【請求項１０】
ステップｄ）および／またはｅ）において、接着剤ＰＳＡを水性乳剤の形態で塗布し、次いで乾燥させることを特徴とする、請求項９に記載の方法。
【請求項１１】
ステップｃ）において、紫外線が、両端を含む１００〜４００ナノメートルの間の波長を有することを特徴とする、請求項９に記載の方法。
【請求項１２】
自己接着性多層物品の製造に用いるための、いかなる溶媒も含まず、構成成分として以下を含む照射硬化性シリコーン組成物Ｃ。
ａ）以下を含む少なくとも１種の官能化オルガノポリシロキサンＡ
ａ１）下式（Ｉ）の少なくとも１個の単位：
ＲaＺbＳｉＯ(4-a-b)/2（Ｉ）
｛式中、
−記号Ｒは、同一でも異なっていてもよく、それぞれ線状もしくは分岐Ｃ1〜Ｃ18アルキル基、Ｃ6〜Ｃ12アリールもしくはアラルキル基（これは随意にハロゲン原子で置換されていてもよい）、またはＲ4が水素原子もしくは１〜１０の炭素原子を含む炭化水素系ラジカルであるアルコキシラジカル−ＯＲ4を表し、
−記号Ｚは式−ｙ−（Ｙ’）n
（式中、
●ｙは、Ｃ1〜Ｃ4オキシアルキレンまたはポリオキシアルキレンの二価ラジカルによって場合によって伸長され、ヒドロキシルラジカルで置換されていてよい、線状または分岐Ｃ1−Ｃ18多価アルキレンラジカルを表し、
●Ｙ’はアルケニルカルボニルオキシ一価ラジカルを表し、
●ｎは、１、２または３に等しい。）
の一価ラジカルであり、
−ａは０、１または２に等しい整数であり、ｂは１または２に等しい整数であり、和ａ＋ｂ＝１、２または３である。｝、および
ａ２）場合によって、下式（ＩＩ）の単位：
ＲaＳｉＯ(4-a)/2（ＩＩ）
（式中、
−記号Ｒは、同一でも異なっていてもよく、それぞれ線状もしくは分岐Ｃ1〜Ｃ18アルキル基、またはＣ6〜Ｃ12アリールもしくはアラルキル基を表し、これはハロゲン原子で場合によって置換されており、
−ａは０、１、２または３に等しい整数である。）、および
ｂ）下式（ＩＩＩ）のアシルホスフィンオキシド誘導体族の少なくとも１種の有効量のＩ型光開始剤Ｐ：
【化３】
0006567159.tif 000016
（ＩＩＩ）
（式中、
−記号Ｒ5は、Ｒ8が１〜８の炭素原子を含む炭化水素系ラジカルである一価ラジカル−Ｏ−Ｒ8であり、
−記号Ｒ6は、
−１個または複数のハロゲン原子、
−１〜８の炭素原子を含む炭化水素系ラジカル
−１〜８の炭素原子を含む炭化水素系アルコキシラジカル、および／または
−１〜８の炭素原子を含む炭化水素系チオラジカルで置換されていてよいフェニルラジカルであり、
−記号Ｒ7は、１〜１２の炭素原子を含む炭化水素系ラジカル、１個または複数のハロゲン原子で置換されていてもよいベンジルラジカルまたはフェニルラジカル、１〜８の炭素原子を含む炭化水素系ラジカル、１〜８の炭素原子を含む炭化水素系アルコキシラジカルおよび／またはシクロアルキルラジカルを表す。）
【請求項１３】
前記光開始剤Ｐがエチル（２，４，６−トリメチルベンゾイル）フェニルホスフィナートであることを特徴とする、請求項１２に記載の照射硬化性シリコーン組成物Ｃ。
【請求項１４】
請求項１２または１３に定義される硬化性シリコーン組成物Ｃを塗布し、紫外線を照射して架橋させることによって調製される剥離塗膜で少なくとも部分的に塗工された基材。
【請求項１５】
自己接着性ラベル、封筒、グラフィックアート、医療および衛生管理、ならびに建築および断熱材の分野における、請求項１から７のいずれか一項に定義される自己接着性多層物品の使用、または請求項１２もしくは１３に定義される照射硬化性シリコーン組成物Ｃの使用。
【請求項１６】
自己接着性ラベル、封筒、グラフィックアート、医療および衛生管理、ならびに建築および断熱材の分野における、請求項１４に定義される剥離塗膜で少なくとも部分的に塗工された基材の使用。
【発明の詳細な説明】
【技術分野】
【０００１】
本発明の分野は、自己接着性多層物品およびそれを製造するプロセス、より詳しくは、架橋または重合したシリコーンマトリックスを、接着剤と組み合わせた自己接着性多層物品の分野である。
【背景技術】
【０００２】
従来の自己接着性多層物品の構造は、前面支持材、接着剤の層（通常、感圧接着剤の層）および特殊な塗料を用いて塗工することによって非接着性にした背面支持材の積層体を含む。
【０００３】
前面支持体は本来非常に様々であり得るが、通常、紙またはプラスチックでできている。非接着性にした背面支持材は、剥離することによって背面支持体からの接着部分の分離が可能になる。これは、特にラベル、テープまたは他の自己接着性の用具の場合に使用される。
【０００４】
背面支持体に関して、塗料、より一般的には、シリコーンマトリックスは支持体の表面に塗布され、次いで、接着剤に対して非接着性になるように架橋される。したがって、主な２成分は次の通りである。
−通常、紙またはプラスチックフィルム形態である支持材。これは、剥離特性を有する材料の均一な層を、塗布および形成するプロセスの始めと後に物理的に支持する。経済的理由から、塗工される材料の量は極小化されなければならず、この要求は、塗工されるほとんどの材料を表面に維持する基材を用いて果たすことができる。
−剥離塗膜。これは、塗工された側に非常に低い表面自由エネルギーを与え、本来的にほぼ完全な分散状態にする。架橋シリコーンエラストマーは、必要とされる剥離特性を有する層を作り出すために広く一般に使用される材料である。
【０００５】
背面支持体は、例えば、それがラベルである場合、印刷、切り取り、切断、穴あけなどの変換プロセスを通すことができるように、自己接着性多層物品を製造する間、それ自体を支持する役割、および不純物に対して接着剤層を保護する役割を有する。
【０００６】
このタイプの製品に使用される接着剤は、周囲温度で即時の粘着能力（しばしば「タック」と言われる）をそれで塗工された支持体に付与する、通常、感圧接着剤（自己接着性のりまたは他の場合にはＰＳＡとしても知られる）であり、わずかな短時間の押圧の作用で基材にその即時接着を可能にする。
【０００７】
これらの自己接着性多層物品は、特に支持体型の材料に架橋可能および／または重合可能なオルガノポリシロキサン組成物を堆積させるステップ、シリコーン剥離塗膜を形成するようにエネルギーを与えることによりその架橋および／または重合するステップ、一般に水性乳剤の形態で接着剤をこの塗膜に塗布するステップ、この乳剤の乾燥および第２の支持体を適用するステップを含む連続工程を伴う、「インライン」プロセスに従って調製できる。実際には、架橋可能および／または重合可能なオルガノポリシロキサン組成物を堆積させるレベルは０．１〜５ｇ／ｍ2であり、これは１ｇ／ｍ2では約１マイクロメートルの厚さに対応する。
【０００８】
このように形成された自己接着性多層物品は、次いで、一般にスプールに幾分長期間保存される。この種の自己接着性多層物品は、とりわけラベル、化粧紙または接着テープなどの接着性保護紙を製造するために使用される。得られた多層システムは、一般に幅が最大２ｍおよび直径が最大１ｍの幅広のスプールの形態に巻き取ることにより包装され、それにより保存し運ぶことができる。
【０００９】
したがって、硬化性、特に光照射硬化性シリコーン系の、感圧接着剤から引き剥がすように意図されるシリコーン剥離塗膜は、よく知られている。１９８０年代、２種の光照射硬化性シリコーンシステムが上市された。１つのシステムは、紫外線および電子線の両方による照射でフリーラジカル機構によって硬化可能なアクリラート／シリコーンコポリマーシステムであった。これらのシステムは、例えば米国特許第４，２０１，８０８号明細書、同４，５６８，５６６号明細書、同４，６７８，８４６号明細書、同５，４９４，９７９号明細書、同５，５１０，１９０号明細書、同５，５５２，５０６号明細書、同５，８０４，３０１号明細書、同５，８９１，５３０号明細書および同５，９７７，２８２号明細書に記載されている。
【００１０】
他のシステムは、陽イオン機構によって硬化し、エポキシ官能基を含むシリコーンポリマー系の紫外線硬化システムである。エポキシ官能基を含むシリコーンポリマーシステムが、例えば、米国特許第４，４２１，９０４号明細書、同４，５４７，４３１号明細書、同４，９５２，６５７号明細書、同５，２１７，８０５号明細書、同５，２７９，８６０号明細書、同５，３１０，６０１号明細書、同５，３４０，８９８号明細書、同５，３６０，８３３号明細書、同５，６５０，４５３号明細書、同５，８６６，２６４号明細書および同５，９７３，０２０号明細書に記載されている。
【００１１】
工業的な塗工速度を考慮すると、架橋の反応速度は、適切な架橋を生成するためには非常に高速でなければならない。すなわち、シリコーン剥離エラストマーからなる層は、可能な限りうまく剥離機能を発揮し、かつ望ましい機械的特質を有することができるように十分に架橋されなければならない。シリコーン剥離層の架橋特質の評価は、特に、架橋されない抽出可能な化合物の定量的測定によって行われ得、その量は可能な限り低減されなければならない。例えば、抽出可能成分の含有率は、一般的な工業的架橋条件下で８％未満が好ましい。
【００１２】
シリコーン剥離エラストマーからなる層で塗工された支持体に配置されるように意図される素子については、シリコーン塗膜の自由外部面の非接着性は、引き剥がし力によって表され、これは弱く、しかも制御されていなければならない。従来、この素子は、ラベル、または同じ種類のテープの接着面になり得る。
【００１３】
したがって、この弱く制御された非接着性に加えて、その支持体に対するシリコーン塗膜の接着力は非常に高くなければならない。この接着特性は、例えば、指で塗膜の表面をこすり、塗膜の劣化をもたらすまでの連続した指の移動回数を測定するこすれ落ち検査によって評価される。
【００１４】
シリコーン剥離フィルムで塗工された背面支持体は、例えば、
−自己接着性または感圧接着性素子の接着面を保護する紙またはポリマーフィルム、または
−ポリオレフィン型（ポリ塩化ビニル（ＰＶＣ）、ポリプロピレンまたはポリエチレン）、またはポリエステル型のポリマーフィルムであってもよい。
【００１５】
硬化性シリコーン剥離組成物は、これらの支持体に可逆的に積層された接着剤材料の除去を容易にするような仕方でそのような支持体に塗布される。ラジカル重合によって架橋が可能な調合物を使用できる。それらは、主としてアクリラート官能化ポリオルガノシロキサンおよび光開始剤からなる。
【００１６】
ラジカル光開始剤はとりわけ芳香族ケトンである。これは、紫外線（ＵＶ）に露光後、
−カルボニル官能基に関してα位でホモ開裂を受けて２個のラジカルフラグメントを形成し、その１つはベンゾイルラジカル（Ｉ型光開始剤）であり、または
−それらが励起状態に駆け上がった場合、水素供与体分子から水素を切り離すことにより遊離ラジカルを形成し（より一般には「共開始剤」と言われる）、それによって不活性なケチルラジカル、および対応する供与体に由来する開始剤ラジカルが形成される（ＩＩ型光開始剤）。
【００１７】
ＩＩ型光開始剤の例として、イソプロピルチオキサントン（ＩＴＸ）、ベンゾフェノンおよびカンファーキノン（ＣＱ）を挙げることができる。共開始剤の例として、フェニルテトラゾールチオール、トリス（トリメリルシリル）シランおよびジメチルアミノ安息香酸エチル（ＥＤＢ）などの芳香族アミンを挙げることができる。
【００１８】
Ｉ型光開始剤の例としては、α−ヒドロキシケトン、ベンゾインエーテルおよび芳香族α−アミノケトンを挙げることができる。
【００１９】
先行技術として、付与された特許である、仏国特許第２６３２９６０号明細書、欧州特許第０９４０４２２−Ｂ１号明細書、欧州特許第０９７９８５１−Ｂ１および欧州特許第１５４４２３２−Ｂ１号明細書を挙げることができる。そこで、上記特許は、照射の作用で硬化できる剥離剤として（メタ）アクリラート官能化ポリシロキサンの使用を記載している。従来から使用されている光開始剤は、ＢＡＳＦからのＩｒｇａｃｕｒｅ（登録商標）１１７３（以前のＤａｒｏｃｕｒ（登録商標）１１７３）である。Ｅｖｏｎｉｋからの光開始剤Ｔｅｇｏ（登録商標）Ａ１７またはその後継のＴｅｇｏ（登録商標）Ａ１８は、シリコーン剥離塗膜に使用され、これは、Ｅｖｏｎｉｋ  Ｉｎｄｕｓｔｒｉｅｓによって公開された２００９年９月のＲＣ  Ｎｅｗｓｌｅｔｔｅｒ  Ｎｏ．２パンフレットに記載されている。
【００２０】
最も広く使用されている光開始剤は、紫外線下での重合および／または架橋中に、ＣＭＲ（発がん性）であると疑われるベンズアルデヒドおよび／または非常に可燃性のイソプロパノールを放出するという欠点を有している。
【００２１】
これらすべての理由から、ラジカル重合によってシリコーン剥離塗膜を使用する自己接着性多層物品は、絶えず改善されなければならない。
【先行技術文献】
【特許文献】
【００２２】
【特許文献１】米国特許第４，２０１，８０８号明細書
【特許文献２】米国特許第４，５６８，５６６号明細書
【特許文献３】米国特許第４，６７８，８４６号明細書
【特許文献４】米国特許第５，４９４，９７９号明細書
【特許文献５】米国特許第５，５１０，１９０号明細書
【特許文献６】米国特許第５，５５２，５０６号明細書
【特許文献７】米国特許第５，８０４，３０１号明細書
【特許文献８】米国特許第５，８９１，５３０号明細書
【特許文献９】米国特許第５，９７７，２８２号明細書
【特許文献１０】米国特許第４，４２１，９０４号明細書
【特許文献１１】米国特許第４，５４７，４３１号明細書
【特許文献１２】米国特許第４，９５２，６５７号明細書
【特許文献１３】米国特許第５，２１７，８０５号明細書
【特許文献１４】米国特許第５，２７９，８６０号明細書
【特許文献１５】米国特許第５，３１０，６０１号明細書
【特許文献１６】米国特許第５，３４０，８９８号明細書
【特許文献１７】米国特許第５，３６０，８３３号明細書
【特許文献１８】米国特許第５，６５０，４５３号明細書
【特許文献１９】米国特許第５，８６６，２６４号明細書
【特許文献２０】米国特許第５，９７３，０２０号明細書
【特許文献２１】仏国特許第２６３２９６０号明細書
【特許文献２２】欧州特許第０９４０４２２−Ｂ１号明細書
【特許文献２３】欧州特許第０９７９８５１−Ｂ１号明細書
【特許文献２４】欧州特許第１５４４２３２−Ｂ１号明細書
【非特許文献】
【００２３】
【非特許文献１】ＲＣ  Ｎｅｗｓｌｅｔｔｅｒ  Ｎｏ．２パンフレット（２００９年９月）
【発明の概要】
【発明が解決しようとする課題】
【００２４】
この文脈において、本発明の第１の基本的な目的は、有毒なまたは可燃性の生成物に容易に変換され得る、特にベンズアルデヒドまたはイソプロパノールを放出し得る光開始剤を使用しない、シリコーン剥離塗膜を含む自己接着性多層物品を開発することである。毒性問題がない被覆基材を得ることが望まれる。
【００２５】
本発明の第２の基本的な目的は、接着剤に関して抽出可能成分の含有率、支持体に対する結合、および非接着性の観点で最適な特性を有するシリコーン剥離塗膜を使用する自己接着性多層物品を提供することである。
【００２６】
本発明の別の基本的な目的は、本発明による自己接着性多層物品を調製するプロセスを提供することである。
【００２７】
本発明の別の目的は、本発明によるシリコーン剥離塗膜の前駆体であり、自己接着性多層物品に使用できるシリコーン組成物を提供することである。
【００２８】
本発明による最後の目的は、重要な工業分野での本発明による物品の使用に関する。
【課題を解決するための手段】
【００２９】
これらの目的はすべて、とりわけ、下記を含む自己接着性多層物品に関する本発明によって達成される。該自己接着性多層物品は、
１）最上面ＳＩ１および底面ＳＩ２を有する背面支持体ＤＯ、
２）背面支持体ＤＯの最上面ＳＩ１に塗布され、いかなる溶媒も含有しない硬化性シリコーン組成物Ｃの照射によって調製され、構成成分として以下を含むシリコーン剥離塗膜ＲＣの少なくとも１つの層
ａ）以下を含む少なくとも１種の官能化オルガノポリシロキサンＡ
ａ１）下式（Ｉ）の少なくとも１個の単位：
ＲaＺbＳｉＯ(4-a-b)/2（Ｉ）
［式中、
−記号Ｒは、同一でも異なっていてもよく、それぞれ線状もしくは分岐Ｃ1〜Ｃ18アルキル基、Ｃ6〜Ｃ12アリールもしくはアラルキル基（これは、好ましくはハロゲン原子で、置換されていてもよい）、またはＲ4が水素原子もしくは１〜１０の炭素原子を含む炭化水素系ラジカルであるアルコキシラジカル−ＯＲ4を表し、
−記号Ｚは式−ｙ−（Ｙ’）n
［式中、
●ｙは、Ｃ1〜Ｃ4オキシアルキレンまたはポリオキシアルキレンの二価ラジカルによって場合によって伸長され、ヒドロキシルラジカルで置換されていてよい、線状または分岐Ｃ1−Ｃ18多価アルキレンラジカルを表し、
●Ｙ’はアルケニルカルボニルオキシ一価ラジカルを表し、
●ｎは、１、２または３に等しい。］の一価ラジカルであり、
−ａは０、１または２に等しい整数であり、ｂは１または２に等しい整数であり、和ａ＋ｂ＝１、２または３である。］、および
ａ２）場合によって、下式（ＩＩ）の単位：
ＲaＳｉＯ(4-a)/2（ＩＩ）
［式中、
−記号Ｒは、同一でも異なっていてもよく、それぞれ線状もしくは分岐Ｃ1〜Ｃ18アルキル基、またはＣ6〜Ｃ12アリールもしくはアラルキル基を表し、これは好ましくはハロゲン原子で場合によって置換されており、
−ａは０、１、２または３に等しい整数である。］、
ｂ）下式（ＩＩＩ）のアシルホスフィンオキシド誘導体族の少なくとも１種の有効量のＩ型光開始剤Ｐ：
【化１】
0006567159.tif 000002
（ＩＩＩ）
［式中、
−記号Ｒ5は、Ｒ8が１〜８の炭素原子を含む炭化水素系ラジカルである一価ラジカル−Ｏ−Ｒ8であり、
−記号Ｒ6は、
−１個または複数のハロゲン原子、
−１〜８の炭素原子を含む炭化水素系ラジカル
−１〜８の炭素原子を含む炭化水素系アルコキシラジカル、および／または
−１〜８の炭素原子を含む炭化水素系チオラジカルで置換されていてよいフェニルラジカルであり、
−記号Ｒ7は、１〜１２の炭素原子を含む炭化水素系ラジカル、１個または複数のハロゲン原子で置換されていてもよいベンジルラジカルまたはフェニルラジカル、１〜８の炭素原子を含む炭化水素系ラジカル、１〜８の炭素原子を含む炭化水素系アルコキシラジカルおよび／またはシクロアルキルラジカルを表す。］
３）シリコーン剥離塗膜の層に塗布される、少なくとも１種の接着剤ＰＳＡ、好ましくは少なくとも１種の感圧接着剤ＰＳＡ、
４）成分３）の接着剤ＰＳＡに塗布される前面支持体ＦＲ、および
５）場合によって、背面支持体ＤＯの底面ＳＩ２に塗布され、上記硬化性シリコーン組成物Ｃの塗布および照射によって調製され、この同じ層上に、少なくとも１種の接着剤ＰＳＡ、好ましくは少なくとも１種の感圧接着剤ＰＳＡが存在するシリコーン剥離塗膜ＲＣの少なくとも１つの層を含む自己接着性多層物品である。
【００３０】
成分５）は、自己接着性で両面型の物品に存在する。
【００３１】
この文脈において、本発明による自己接着性多層物品は同時に以下の利点を有する。
−その調製中に、ベンズアルデヒド、イソプロパノールいずれの放出もなく、したがって作業者にとっての健康および安全リスクもいかなる環境上のリスクもない。
−本物品中に存在するシリコーン塗膜は、抽出可能成分、結合および非接着性の観点で良好な特性を有している。
−自己接着性多層物品は永続的である。すなわちその特性は保存中に保持される。
【００３２】
本発明による物品の調製に使用される硬化性シリコーン組成物Ｃの構成成分、特に、ポリマー支持体、特にポリエステル支持体、例えばＰＥＴ支持体に有効である剥離塗膜の製造を可能にする本発明による上記光開始剤Ｐを賢明に選択したことは、発明者の功績である。本発明のおかげで、特にＵＶ下での架橋によるシリコーン剥離層の調製中にベンズアルデヒドもイソプロパノールも放出せず、得られた塗膜が優れた結合（こすれ落ち）、極小の引き剥がし力および良好な機械的、物理的性質を有する。
【００３３】
さらに、本発明による光開始剤Ｐ（式（ＩＩＩ）のアシルホスフィンオキシド誘導体）はまた、３５０〜４２０ｎｍの領域に吸収帯を有するという利点を有し、発光ダイオードランプ、または波長３６５ｎｍおよび／または３９５ｎｍのＵＶを放射するＵＶ  ＬＥＤランプによって、その使用をＵＶ架橋の場合には非常に有利にする。頭字語「ＬＥＤ」は当業者によく知られていて、用語「発光ダイオード」の短縮形である。
【００３４】
ラジカル重合による架橋の特質の観点で、硬化性シリコーン組成物Ｃの成分の賢明な選択のおかげで達成される性能レベルである、反応性／架橋レベル／反応速度論は、得られた抽出可能成分が低含有率であることによって証明されるようにこの上なく有利である。
【００３５】
支持体上でのこすれ落ち特性が、特に湿分および温度の観点で厳しい条件下に、長期間、例えば少なくとも２週間の間持続するので、なおさら肯定的であることは、留意されるべきである。
【００３６】
これらの有利な特徴は、通常非常に高速で製作されるフィルムのロールまたはスプールの形態で提供される、自己接着性ラベル（感圧接着剤）のライナーとして役に立つ、ポリマー支持体、特にポリエステル支持体（例えばＰＥＴ支持体）の非接着性の創出について特に活用できる。
【００３７】
これは、これらの結果がシリコーン組成物を用いて得られ、そのシリコーン組成物のレオロジー挙動が光開始剤の型によって影響を受けないので、なおさら有利である。実際に、任意の支持体、特に任意の可とう性支持体に申し分なく塗工でき、ＵＶ下での架橋中にベンズアルデヒドもイソプロパノールも放出しないように、要求事項に応じて、硬化性シリコーン組成物Ｃの粘度を調整できる。
【００３８】
特定の一実施形態によれば、本発明は下記を含む自己接着性多層物品に関する。該自己接着性多層物品は、
１）最上面ＳＩ１および底面ＳＩ２を有する背面支持体ＤＯ、
２）背面支持体ＤＯの最上面ＳＩ１に塗布され、いかなる溶媒も含有しない硬化性シリコーン組成物Ｃの照射によって調製され、構成成分として以下を含むシリコーン剥離塗膜ＲＣの少なくとも１つの層
ａ）以下を含む少なくとも１種の官能化オルガノポリシロキサンＡ
ａ１）下式（Ｉ）の少なくとも１個の単位：
ＲaＺbＳｉＯ(4-a-b)/2（Ｉ）
［式中、
−記号Ｒは、同一でも異なっていてもよく、それぞれ線状もしくは分岐Ｃ1〜Ｃ18アルキル基、Ｃ6〜Ｃ12アリールもしくはアラルキル基（これは、好ましくはハロゲン原子で、置換されていてもよい）、またはＲ4が水素原子もしくは１〜１０の炭素原子を含む炭化水素系ラジカルであるアルコキシラジカル−ＯＲ4を表し、
−記号Ｚは式−ｙ−（Ｙ’）n
［式中、
●ｙは、Ｃ1〜Ｃ4オキシアルキレンまたはポリオキシアルキレンの二価ラジカルによって場合によって伸長され、ヒドロキシルラジカルで置換されていてよい、線状または分岐Ｃ1−Ｃ18多価アルキレンラジカルを表し、
●Ｙ’はアルケニルカルボニルオキシ一価ラジカルを表し、
●ｎは、１、２または３に等しい。］の一価ラジカルであり、
−ａは０、１または２に等しい整数であり、ｂは１または２に等しい整数であり、和ａ＋ｂ＝１、２または３である。］、および
ａ２）場合によって、下式（ＩＩ）の単位：
ＲaＳｉＯ(4-a)/2（ＩＩ）
［式中：
−記号Ｒは、同一でも異なっていてもよく、それぞれ線状もしくは分岐Ｃ1〜Ｃ18アルキル基、またはＣ6〜Ｃ12アリールもしくはアラルキル基を表し、これは好ましくはハロゲン原子で場合によって置換されており、
−ａは０、１、２または３に等しい整数である。］、
ｂ）下式（ＩＩＩ）のアシルホスフィンオキシド誘導体族の少なくとも１種の有効量のＩ型光開始剤Ｐ：
【化２】
0006567159.tif 000003
（ＩＩＩ）
［式中、
−記号Ｒ5は、Ｒ8が１〜８の炭素原子を含む炭化水素系ラジカルである一価ラジカル−Ｏ−Ｒ8であり、
−記号Ｒ6は、
−１個または複数のハロゲン原子、
−１〜８の炭素原子を含む炭化水素系ラジカル
−１〜８の炭素原子を含む炭化水素系アルコキシラジカル、および／または
−１〜８の炭素原子を含む炭化水素系チオラジカルで置換されていてよいフェニルラジカルであり、
−記号Ｒ7は、１〜１２の炭素原子を含む炭化水素系ラジカル、１個または複数のハロゲン原子で置換されていてもよいベンジルラジカルまたはフェニルラジカル、１〜８の炭素原子を含む炭化水素系ラジカル、１〜８の炭素原子を含む炭化水素系アルコキシラジカルおよび／またはシクロアルキルラジカルを表す。］
３）シリコーン剥離塗膜の層に塗布される、少なくとも１種の接着剤ＰＳＡ、好ましくは少なくとも１種の感圧接着剤ＰＳＡ、
４）成分３）の接着剤ＰＳＡに塗布される前面支持体ＦＲ、および
５）背面支持体ＤＯの底面ＳＩ２に塗布され、上記硬化性シリコーン組成物Ｃの塗布および照射によって調製され、この同じ層上に、少なくとも１種の接着剤ＰＳＡ、好ましくは少なくとも１種の感圧接着剤ＰＳＡが存在するシリコーン剥離塗膜ＲＣの少なくとも１つの層を含む自己接着性多層物品である。
【００３９】
本発明の別の主題は下記を含む自己接着性多層物品に関する。該自己接着性多層物品は、
１）最上面ＳＩ１および底面ＳＩ２を有する背面支持体ＤＯ、
２）背面支持体ＤＯの最上面ＳＩ１に塗布され、いかなる溶媒も含有しない硬化性シリコーン組成物Ｃの照射によって調製され、構成成分として以下を含むシリコーン剥離塗膜ＲＣの少なくとも１つの層
ａ）以下を含む少なくとも１種の官能化オルガノポリシロキサンＡ
ａ１）下式（Ｉ）の少なくとも１個の単位：
ＲaＺbＳｉＯ(4-a-b)/2（Ｉ）
［式中、
−記号Ｒは、同一でも異なっていてもよく、それぞれ線状もしくは分岐Ｃ1〜Ｃ18アルキル基、Ｃ6〜Ｃ12アリールもしくはアラルキル基（これは、好ましくはハロゲン原子で、置換されていてもよい）、またはＲ4が水素原子もしくは１〜１０の炭素原子を含む炭化水素系ラジカルであるアルコキシラジカル−ＯＲ4を表し、
−記号Ｚは式−ｙ−（Ｙ’）n
［式中、
●ｙは、Ｃ1〜Ｃ4オキシアルキレンまたはポリオキシアルキレンの二価ラジカルによって場合によって伸長され、ヒドロキシルラジカルで置換されていてよい、線状または分岐Ｃ1−Ｃ18多価アルキレンラジカルを表し、
●Ｙ’はアルケニルカルボニルオキシ一価ラジカルを表し、
●ｎは、１、２または３に等しい。］の一価ラジカルであり、
−ａは０、１または２に等しい整数であり、ｂは１または２に等しい整数であり、和ａ＋ｂ＝１、２または３である。］、および
ａ２）場合によって、下式（ＩＩ）の単位：
ＲaＳｉＯ(4-a)/2（ＩＩ）
［式中：
−記号Ｒは、同一でも異なっていてもよく、それぞれ線状もしくは分岐Ｃ1〜Ｃ18アルキル基、またはＣ6〜Ｃ12アリールもしくはアラルキル基を表し、これは好ましくはハロゲン原子で場合によって置換されており、
−ａは０、１、２または３に等しい整数である。］、
ｂ）下式（ＩＩＩ）のアシルホスフィンオキシド誘導体族の少なくとも１種の有効量のＩ型光開始剤Ｐ：
【化３】
0006567159.tif 000004
（ＩＩＩ）
［式中、
−記号Ｒ5は、Ｒ8が１〜８の炭素原子を含む炭化水素系ラジカルである一価ラジカル−Ｏ−Ｒ8であり、
−記号Ｒ6は、
−１個または複数のハロゲン原子、
−１〜８の炭素原子を含む炭化水素系ラジカル
−１〜８の炭素原子を含む炭化水素系アルコキシラジカル、および／または
−１〜８の炭素原子を含む炭化水素系チオラジカルで置換されていてよいフェニルラジカルであり、
−記号Ｒ7は、１〜１２の炭素原子を含む炭化水素系ラジカル、１個または複数のハロゲン原子で置換されていてもよいベンジルラジカルまたはフェニルラジカル、１〜８の炭素原子を含む炭化水素系ラジカル、１〜８の炭素原子を含む炭化水素系アルコキシラジカルおよび／またはシクロアルキルラジカルを表す。］
３）背面支持体ＤＯの底面ＳＩ２に塗布される、少なくとも１種の接着剤ＰＳＡ、好ましくは少なくとも１種の感圧接着剤ＰＳＡを含む自己接着性多層物品である。
【００４０】
好ましくは、有効量の光開始剤Ｐは、官能化オルガノシロキサンまたはオルガノポリシロキサンＡの重量に対して０．１〜２０重量％の間、好ましくは官能化オルガノシロキサンまたはオルガノポリシロキサンＡの重量に対して０．１〜１０重量％の間、さらにより好ましくは官能化オルガノシロキサンまたはオルガノポリシロキサンＡの重量に対して０．１〜５重量％の間にある。
【００４１】
光開始剤Ｐの有効な例は、欧州特許出願公開第０００７５０８号明細書に記載されているものである。好ましくは、光開始剤Ｐは以下の誘導体（化学名）で構成された群から選ばれる。２，２−ジメチルプロピオニルジフェニルホスフィンオキシド、２，２−ジメチルヘプタノイルジフェニルホスフィンオキシド、２，２−ジメチルオクタノイルジフェニルホスフィンオキシド、２，２−ジメチルノナノイルジフェニルホスフィンオキシド、メチル２，２−ジメチルオクタノイル−フェニルホスフィナート、２−メチル−２−エチルヘキサノイルジフェニルホスフィンオキシド、１−メチル−１−シクロヘキサンカルボニルジフェニルホスフィンオキシド、２，６−ジメチルベンゾイルジフェニルホスフィンオキシド、２，６−ジメトキシベンゾイルジフェニルホスフィンオキシド、２，６−ジクロロベンゾイルジフェニルホスフィンオキシド、メチル２，６−ジメトキシベンゾイルフェニルホスフィナート、２，４，６−トリメチルベンゾイルジフェニルホスフィンオキシド、メチル２，４，６−トリメチルベンゾイルフェニルホスフィナート、２，３，６−トリメチルベンゾイルジフェニルホスフィンオキシド、２，３，５，６−テトラメチルベンゾイルジフェニル−ホスフィンオキシド、２，４，６−トリメトキシベンゾイルジフェニルホスフィンオキシド、２，４，６−トリクロロベンゾイルジフェニルホスフィンオキシド、２−クロロ−６−メチルチオベンゾイルジフェニルホスフィンオキシド、メチル２，４，６−トリメチルベンゾイルナフチルホスフィナート、１，３−ジメトキシ−ナフタレン−２−カルボニルジフェニルホスフィンオキシド、および２，８−ジメトキシナフタレン−１−カルボニルジフェニルホスフィンオキシド。
【００４２】
特に好ましい一実施形態によれば、光開始剤Ｐはエチル（２，４，６−トリメチルベンゾイル）フェニルホスフィナート（ＣＡＳ  Ｎｏ．８４４３４−１１−７）：
【００４３】
【化４】
0006567159.tif 000005
である。
【００４４】
好ましい一実施形態によれば、ポリマーの共開始剤、例えばポリマーのアミノベンゾアート誘導体であるＧｅｎｏｐｏｌ−ＡＢ−１（Ｒｈａｎ社）を光開始剤Ｐと組み合わせることが可能である。その量は、使用される光開始剤Ｐの量（光開始剤Ｐ／共開始剤重量比で５：１〜１：５の間）に依存する。
【００４５】
官能化オルガノシロキサンまたはオルガノポリシロキサンＡについて上に記載した式（Ｉ）および（ＩＩ）において、いくつかのラジカルＲが存在する場合、それらは互いに同一でも異なっていてもよいことが理解される。式（Ｉ）および（ＩＩ）において、さらに、記号Ｒは、有利にはメチル、エチル、プロピル、３，３，３−トリフルオロプロピル、キシリル、トリルおよびフェニルで構成される群から選ばれる一価ラジカルを表すことができる。
【００４６】
オルガノポリシロキサンＡには線状、分岐、環式または網目の構造があってもよい。それが線状オルガノポリシロキサンの問題である場合、それらは基本的に
−式Ｒ2ＳｉＯ2/2、ＲＺＳｉＯ2/2およびＺ2ＳｉＯ2/2の単位から選ばれるシロキシル単位「Ｄ」、
−式Ｒ3ＳｉＯ1/2、Ｒ2ＺＳｉＯ1/2、ＲＺ2ＳｉＯ1/2およびＺ3ＳｉＯ1/2の単位から選ばれるシロキシル単位「Ｍ」からなることができる。
−記号ＲおよびＺは上に定義された通りである。
【００４７】
非官能化単位「Ｄ」の例として、ジメチルシロキシまたはメチルフェニルシロキシというシロキシル単位を挙げることができ、非官能化単位「Ｍ」の例として、トリメチルシロキシおよびジメチルフェニルシロキシというシロキシル単位を挙げることができる。
【００４８】
また、官能化オルガノシロキサンまたはオルガノポリシロキサンＡの非限定的な定義を続けるために、ラジカルＹ’のアルケニルカルボニルオキシの例の記号Ｚについては、アクリルオキシ［ＣＨ2＝ＣＨ−ＣＯ−Ｏ−］およびメタクリロキシラジカル：［（ＣＨ3）ＣＨ＝ＣＨ−ＣＯ−Ｏ−］および［ＣＨ2＝Ｃ（ＣＨ3）−ＣＯ−Ｏ−］を挙げることができる。
【００４９】
記号ｙの具体例として、ラジカル：
−ＣＨ2−、
−（ＣＨ2）2−、
−（ＣＨ2）3−、
−ＣＨ2−ＣＨ（ＣＨ3）−ＣＨ2−、
−（ＣＨ2）3−ＮＨ−ＣＨ2−ＣＨ2−、
−（ＣＨ2）3−ＯＣＨ2−、
−（ＣＨ2）3−［Ｏ−ＣＨ2−ＣＨ（ＣＨ3）−］−、
−（ＣＨ2）3−Ｏ−ＣＨ2-ＣＨ（ＯＨ）（−ＣＨ2−）、
−（ＣＨ2）3−Ｏ−ＣＨ2−Ｃ（ＣＨ2−ＣＨ3）［−（ＣＨ2）2−］2、および
−（ＣＨ2）2−Ｃ6Ｈ9（ＯＨ）−を挙げることにする。
【００５０】
好ましくは、官能化オルガノシロキサンまたはオルガノポリシロキサンＡは下式（ＩＶ）を有する：
【００５１】
【化５】
0006567159.tif 000006
（ＩＶ）
［式中、
−記号Ｒ1は、同一でも異なっていてもよく、それぞれ線状または分岐Ｃ1〜Ｃ18アルキル基、好ましくはハロゲン原子で置換されていてもよいＣ6〜Ｃ12アリールまたはアラルキル基、またはＲ4が水素原子または１〜１０の炭素原子を含む炭化水素系ラジカルであるアルコキシラジカル−ＯＲ4を表し、
−記号Ｒ2およびＲ3は、同一でも異なっていてもよく、それぞれラジカルＲ1または式Ｚ＝−ｙ−（Ｙ’）n
［式中、
●ｙは、ヒドロキシルラジカルで置換されていてもよいＣ1〜Ｃ4オキシアルキレンまたはポリオキシアルキレン二価ラジカルで場合によって伸長された、線状または分岐Ｃ1−Ｃ18アルキレン多価ラジカルを表し、
●Ｙ’はアルケニルカルボニルオキシ一価ラジカルを表し、
●ｎは１、２または３に等しい。］の一価ラジカルのいずれかを表し、
−ａ＝０〜１０００、ｂ＝０〜５００、ｃ＝０〜５００、ｄ＝０〜５００およびａ＋ｂ＋ｃ＋ｄ＝０〜２５００であり、
−ただし、少なくとも１つの記号Ｒ2またはＲ3は、式Ｚの一価ラジカルを表す。
【００５２】
好ましい一実施形態によれば、上式（ＩＶ）において、
−ｃ＝０、ｄ＝０、ａ＝１〜１０００、ｂ＝１〜２５０であり、記号Ｒ2は式Ｚの一価ラジカルを表し、記号Ｒ1およびＲ3は上と同じ意味を有する。
【００５３】
さらに好ましくは、上式（ＩＶ）において、
−ｃ＝０、ｄ＝０、ａ＝１〜５００、ｂ＝１〜１００であり、記号Ｒ2は式Ｚの一価ラジカルを表し、記号Ｒ1およびＲ3は上と同じ意味を有する。
【００５４】
これらの官能化オルガノポリシロキサンＡは、特に線状の場合、２５℃で１ｍＰａ．ｓ〜１００，０００ｍＰａ．ｓの間、好ましくは５ｍＰａ．ｓ〜１０，０００ｍＰａ．ｓの間、はるかに好ましくは１０ｍＰａ．ｓ〜５０００ｍＰａ．ｓの間の動的粘度を有する油であってもよい。
【００５５】
特に好ましい一実施形態によれば、官能化オルガノポリシロキサンＡは、硬化性シリコーン組成物Ｃが有利には、２５℃で５０００ｍＰａ．ｓを超えない、好ましくは４０００ｍＰａ．ｓを超えない粘度を有するように選ばれる。変形として、粘度が２５℃で２００〜１０００ｍＰａ．ｓの間にある組成物が好ましい。
【００５６】
本開示において言及される粘度はすべて、「ニュートン流動」、すなわち、測定される粘度が剪断速度勾配に依存しないほど十分に低い剪断速度勾配でブルックフィールド粘度計を用いて、それ自体公知の方式で測定される動的粘度と称される２５℃での動的粘度の大きさに相当する。
【００５７】
官能化オルガノシロキサンまたはオルガノポリシロキサンＡの合成は多数の特許に記載されている。例えば、仏国特許第２３６２９６０号明細書、欧州特許第９４０４２２Ｂ１号明細書、欧州特許第９７９８５１Ｂ１号明細書、欧州特許第１２７６８２５Ｂ１号明細書、米国特許第３７８２９４０号明細書および欧州特許第１５４４２３２Ｂ１号明細書を挙げることができる。
【００５８】
任意の感圧接着剤を、接着剤として、特に本発明に役に立つ感圧接着剤ＰＳＡとして使用できる。使用できる感圧接着剤の記載は、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，ｖｏｌ．１３，Ｗｉｌｅｙ−Ｉｎｔｅｒｓｃｉｅｎｃｅ  Ｐｕｂｌｉｓｈｅｒｓ（Ｎｅｗ  Ｙｏｒｋ，１９８８）に見られる。使用できる感圧接着剤のさらなる記載は、Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，ｖｏｌ．１，Ｉｎｔｅｒｓｃｉｅｎｃｅ  Ｐｕｂｌｉｓｈｅｒｓ（Ｎｅｗ  Ｙｏｒｋ，１９６４）に見られる。一般に、本明細書において使用されるＰＳＡは上述の参考文献に記載されているＰＳＡの任意の１つであってもよい。本発明の一実施形態によれば、ＰＳＡは、天然もしくは合成エラストマーまたはアクリル樹脂材料系接着剤を含む。米国特許第５，１６４，４４４号明細書、米国特許第５，６２３，０１１号明細書および米国特許第６，３０６，９８２号明細書に例が記載されている。接着剤はまた、米国特許第５，７０５，５５１号明細書に記載されているもの、特に天然ゴムでできたものなどの、ゴム系であってもよい。また、それは、米国特許第５，２３２，９５８号明細書および同５，２３２，９５８号明細書に記載されているものなどの開始剤および他の原料とのモノマーの照射硬化性混合物であってもよい。本発明に役に立つ感圧接着剤は、好ましくは乳剤およびホットメルト接着剤である。通常の感圧接着剤を使用することができ、それには、シリコーン系感圧接着剤、ゴム系感圧接着剤およびアクリル樹脂材料系感圧接着剤が含まれる。
【００５９】
好ましくは、感圧接着剤は、水性乳剤のアクリルホモポリマーまたはコポリマーで構成される水性乳剤のアクリル接着剤である。これは、通常４０％〜６０％の間の固形分を含み、０．３〜０．６Ｐａ．ｓの間の粘度を有する。これは、有機溶媒を含まないという利点を有する（不燃性であり有害な溶媒の蒸発はない）。
【００６０】
アクリル系感圧接着剤は、コスト、耐久性、感圧接着特性などの観点で特に非常に適切である。感圧性アクリル接着剤として、主な成分として４〜１２の炭素原子を有するアルキル基を含む（メタ）アクリル酸アルキルエステルのコポリマーまたはコポリマーを含むものの基本的ポリマーを挙げることができる。（メタ）アクリル酸アルキルエステルの例としては、（メタ）アクリル酸ブチル、（メタ）アクリル酸イソブチル、（メタ）アクリル酸ヘキシル、（メタ）アクリル酸２−ヘキシル、（メタ）アクリル酸イソノニルおよび（メタ）アクリル酸イソデシルである。上記の主な成分に加えて、基本的ポリマーは、必要に応じてモノマー成分、例えば、１〜３の炭素原子を有するアルキル基を含む（メタ）アクリル酸アルキルエステル、アクリル酸、メタクリル酸、酢酸ビニル、アクリロニトリル、メタクリロニトリルおよびスチレンを用いて重合できる。さらに、様々な添加剤を含む他の感圧接着剤を調合することが可能である。アクリル系感圧接着剤については、触ると接着性の出る樹脂、例えば石油樹脂、テルペン樹脂、ロジン樹脂、クマロン‐インデン樹脂およびフェノール樹脂、またイソシアナート系架橋剤およびエポキシ系架橋剤などの架橋剤を添加することが可能である。さらに有利には、安定剤および充填剤などの様々な添加剤を添加することは可能である。これらは無色であり、保存およびエージングに関して安定である（ＵＶ感受性が低く沈降しにくい）。これらの極性はわずかであるので、表面の濡れが良好で結合が可能になり、良好な接着性能レベルを有する。この種の接着剤は乳化重合によって調合され、そこでは、１種または複数のアクリルモノマー、反応開始剤および乳剤ミセルを安定化するための界面活性剤が水性媒体中で一緒に混合される。反応開始剤として、熱的（ペルオキソ二硫酸カリウムまたはペルオキソ二硫酸アンモニウム）、またはレドックス（重硫酸塩）の２種が非常に広く使用される。乳剤の最終的な水の量は４０％〜６０％の間で様々である。水性乳剤の形態で塗布される場合、接着剤は接着剤層を形成するために乾燥される。
【００６１】
充填剤はまた、接着剤の量を増やすためにおよび／または特性を改善するために接着剤に添加できる。充填剤は一般に、以下の主な理由のために接着剤の調合に使用される。
（１）例えば、炭酸カルシウム、粘土またはタルクの添加によってコストを下げること
（２）例えば、二酸化チタン、カラートナーおよび安全マーカーの添加によって接着剤を着色すること、および
（３）例えば剛性および引張強度の向上、コールドフローの低減、ラテラルフローの低減、切断性の改善などによって、性能レベルを高めること。
【００６２】
非補強性の不活性充填剤は、以下の点で補強性の活性充填剤と区別される。
−非補強性の不活性充填剤は、接着剤と反応しない充填剤、例えば、未処理粘土、タルク、炭酸カルシウムおよび二酸化チタンである。それらは接着剤の体積を増やすか、コストを下げる、または接着剤の外見もしくは耐薬品性を修正するために接着剤に添加される。
−補強性の活性充填剤は、例えばさらなる架橋または電荷−ポリマーの界面相互作用を促進する間に接着剤と反応するものである。そのような充填剤の例は、表面処理粘土、酸化亜鉛、微細粒子を有するシリカおよびカーボンブラックを含む。これによって、引張強度または弾性率、および該当する場合、接着性などの機械的性質の上昇が可能になる。
【００６３】
テープへの塗布において、接着剤の層は、数百マイクロメートルから数千マイクロメートル厚の間であり得る。
【００６４】
ラベルへの塗布において（一般に、接着剤層の厚さは１００マイクロメートル未満である。）、相当な量の充填剤は、しかしながら、粘着性の著しい消失を引き起こす。結果的に、この塗布に使用される充填剤の量は、この問題を避けるためにさらに限定されて、賢明に選ばれる。
【００６５】
背面支持体ＤＯの例として、紙、合成樹脂、例えばポリエチレン、ポリプロピレンおよびポリ（エチレンテレフタラート）製のフィルム、ゴムのシート、織物、不織布、キャンバス、ふくらませたシート、金属フィルムおよびそれらの積層体が利用されてもよい。
【００６６】
好ましい一実施形態によれば、背面支持体ＤＯはポリマーフィルムおよび紙で構成される群から選ばれる。
【００６７】
本発明に役に立つ紙の背面支持体ＤＯの例として、カレンダ処理紙、カオリン塗工紙およびポリエチレン塗工紙を挙げることができる。特に、水酸化ナトリウム、亜硫酸塩または硫酸塩を用いるプロセス（クラフト法）、中性硫化物の硬化プロセス、塩素アルカリプロセス、硝酸プロセス、半化学的プロセスなどの方法によって調製された、同様のセルロース系材料が使用されてもよい。本発明の複合積層体の調製に基材として使用できる紙の例として、クラフト紙（４０ポンドおよび５０ポンドのさらしクラフト紙など）、４１ポンドのオフセット品質さらしクラフト紙などを挙げることができる。
【００６８】
背面支持体ＤＯの他の例として、例えば以下のようなポリマーフィルムでできたもの：ビニルポリマー、ポリ（塩化ビニル）、ポリエステル（例えばポリエチレンテレフタラート）およびポリオレフィン（ＬＤＰＥなどのポリエチレン）、ならびに二軸配向ポリプロピレンを含むポリプロピレンだけでなく、またポリエステルもしくはセルロース系繊維でできた不織布、およびポリウレタンフォームまたはポリエチレンフォームを挙げることができる。
【００６９】
特定の一実施形態によれば、背面支持体ＤＯは、ポリエステルフィルムおよびクラフト紙で構成される群から選ばれる。クラフト紙の例として、スーパーカレンダー処理されたクラフト紙、またはこれもクラフト紙であるが、より高密度のクリスタル紙を挙げることができる。
【００７０】
前面支持体ＦＲの例は、例えば、ラベルなどのセルロース系誘導体、金属シート、ポリカルボナート、またはビニルポリマー、ポリ（塩化ビニル）、ポリエステル（例えばポリエチレンテレフタラート）、およびポリオレフィン（二軸配向ポリプロピレンを含むポリエチレンおよびポリプロピレン）でできたフィルムである。
【００７１】
特定の一実施形態によれば、前面支持体ＦＲは、ラベルなどのセルロース系誘導体、金属シート、ポリカルボナート、ポリエチレンフィルム、ポリエチレンテレフタラートフィルム、ポリプロピレンフィルムおよびビニルフィルムで構成される群から選ばれる。
【００７２】
好ましい一実施形態によれば、自己接着性多層物品は、自己接着性のラベルまたは自己接着性のテープであることを特徴とする。
【００７３】
本発明の別の主題は上に定義された硬化性シリコーン組成物Ｃに関する。
【００７４】
特に、本発明はまた、いかなる溶媒も含まず、構成成分として以下を含む照射硬化性シリコーン組成物Ｃに関する。
ａ）以下を含む少なくとも１種の官能化オルガノシロキサンまたはオルガノポリシロキサンＡ
ａ１）下式（Ｉ）の少なくとも１個の単位：
ＲaＺbＳｉＯ(4-a-b)/2（Ｉ）
［式中、−記号Ｒは、同一でも異なっていてもよく、それぞれ線状もしくは分岐Ｃ1〜Ｃ18アルキル基、Ｃ6〜Ｃ12アリールもしくはアラルキル基（これは、好ましくはハロゲン原子で、置換されていてもよい）、またはＲ4が水素原子もしくは１〜１０の炭素原子を含む炭化水素系ラジカルであるアルコキシラジカル−ＯＲ4を表し、
−記号Ｚは式−ｙ−（Ｙ’）n
［式中、
●ｙは、Ｃ1〜Ｃ4オキシアルキレンまたはポリオキシアルキレンの二価ラジカルによって場合によって伸長され、ヒドロキシルラジカルで置換されていてよい、線状または分岐Ｃ1−Ｃ18多価アルキレンラジカルを表し、
●Ｙ’はアルケニルカルボニルオキシ一価ラジカルを表し、
●ｎは、１、２または３に等しい。］の一価ラジカルであり、
−ａは０、１または２に等しい整数であり、ｂは１または２に等しい整数であり、和ａ＋ｂ＝１、２または３である。］、および
ａ２）場合によって、下式（ＩＩ）の単位：
ＲaＳｉＯ(4-a)/2（ＩＩ）
［式中：
−記号Ｒは、同一でも異なっていてもよく、それぞれ線状もしくは分岐Ｃ1〜Ｃ18アルキル基、またはＣ6〜Ｃ12アリールもしくはアラルキル基を表し、これは好ましくはハロゲン原子で場合によって置換されており、
−ａは０、１、２または３に等しい整数である。］、
ｂ）下式（ＩＩＩ）のアシルホスフィンオキシド誘導体族の少なくとも１種の有効量のＩ型光開始剤Ｐ：
【化６】
0006567159.tif 000007
（ＩＩＩ）
［式中、
−記号Ｒ5は、Ｒ8が１〜８の炭素原子を含む炭化水素系ラジカルである一価ラジカル−Ｏ−Ｒ8であり、
−記号Ｒ6は、
−１個または複数のハロゲン原子、
−１〜８の炭素原子を含む炭化水素系ラジカル
−１〜８の炭素原子を含む炭化水素系アルコキシラジカル、および／または
−１〜８の炭素原子を含む炭化水素系チオラジカルで置換されていてよいフェニルラジカルであり、
−記号Ｒ7は、１〜１２の炭素原子を含む炭化水素系ラジカル、１個または複数のハロゲン原子で置換されていてもよいベンジルラジカルまたはフェニルラジカル、１〜８の炭素原子を含む炭化水素系ラジカル、１〜８の炭素原子を含む炭化水素系アルコキシラジカルおよび／またはシクロアルキルラジカルを表す。］。
【００７５】
上に示すように、好ましい光開始剤Ｐはエチル（２，４，６−トリメチルベンゾイル）フェニルホスフィナートである。
【００７６】
本発明に従って使用される照射硬化性シリコーン組成物Ｃはまた、他の原料、例えばポリオルガノシロキサン単独、顔料、光増感剤、殺菌性、殺菌および抗菌剤、腐食防止剤などで使用して得られる接着力を向上または低下を可能にする接着修飾剤を含むことができる。
【００７７】
本発明の別の主題は、本発明による、上に定義した自己接着性多層物品を調製するプロセスに関し、以下のステップを含む。
ａ）本発明による、上に定義した組成物Ｃが、その構成成分の混合により調製される。
ｂ）組成物Ｃで塗工される背面支持体ＤＯを得るために、先のステップで得られた組成物Ｃの０．１〜５ｇ／ｍ2が、背面支持体ＤＯの最上面ＳＩ１に塗布される。
ｃ）次いで、組成物Ｃで塗工された背面支持体ＤＯを、重合および／または架橋することによって硬化させるために紫外線を施し、組成物Ｃがシリコーン剥離塗膜ＲＣの層を得ることを可能にする。
ｄ）ステップｄ１）またはｄ２）が行われる：
ｄ１）少なくとも１種の接着剤ＰＳＡ、好ましくは感圧接着剤ＰＳＡが、シリコーン剥離塗膜ＲＣの層に塗布され、次いで前面支持体ＦＲが接着剤ＰＳＡに塗布される、
ｄ２）接着剤構造体ＡＤが、前面支持体ＦＲに、少なくとも１種の接着剤ＰＳＡ、好ましくは１種の感圧接着剤ＰＳＡを塗布することにより調製され、次いで、接着剤構造体ＡＤは、接着剤ＰＳＡが背面支持体ＤＯと前面支持体ＦＲとの間に位置するようにステップｃ）で調製された組成物Ｃで塗工された背面支持体ＤＯと接合される、および
ｅ）場合によって、ステップａ）で得られた組成物Ｃはまた、背面支持体ＤＯの底面ＳＩ２に塗布され、次いで、重合および／または架橋することによって硬化させるために紫外線が施され、組成物Ｃは、背面支持体ＤＯの底面ＳＩ２上のシリコーン剥離塗膜ＲＣの層を得ることを可能にし、続いて少なくとも１種の接着剤ＰＳＡ、好ましくは少なくとも１種の感圧接着剤ＰＳＡが、シリコーン剥離塗膜ＲＣのこの同じ層に塗布される。
【００７８】
本発明の有利な一変形によれば、本発明によるプロセスは、ステップｄ）および／またはｅ）において接着剤ＰＳＡ、好ましくは感圧接着剤ＰＳＡが、水性乳剤の形態で塗布され、次いで乾燥されることを特徴とする。
【００７９】
支持体に堆積される本発明による組成物Ｃの量は変動し、通常、処理される表面１ｍ2当たり０．１〜５ｇの間である。これらの量は、支持体、および望まれる剥離特性の性質に依存する。非多孔性の支持体については、より一般的に０．３〜１．５ｇ／ｍ2である。
【００８０】
好ましくは、本発明によるプロセスのステップａ）の間、有効量の光開始剤Ｐは、官能化オルガノシロキサンまたはオルガノポリシロキサンＡの重量に対して０．１〜５重量％の間、好ましくは官能化オルガノシロキサンまたはオルガノポリシロキサンＡの重量に対して０．１〜３重量％の間にある。
【００８１】
使用されるＵＶ照射は１００〜４００ナノメートルの波長を有する。照射時間は短くてよく、一般に１秒未満であり、表面に堆積される組成物が非常に薄い場合には数分の１秒である。架橋は、有利には加熱なしで行われる。しかし、２５〜１００℃の間の加熱は本発明から除外されない。
【００８２】
さらに、特に使用されるＵＶランプの数によって、ＵＶ露光時間によって、組成物とＵＶランプの間の距離によって硬化時間を調節することは可能である。
【００８３】
有利な一実施形態によれば、ＬＥＤ  ＵＶランプが使用される（３６５、３７５、３８５および／または３９５ｎｍでＵＶ放射）。
【００８４】
結果として硬化性シリコーン組成物Ｃの硬化をもたらす架橋は、塗膜の硬化を完了するのに十分な滞留時間を塗工支持体に与えるように設計されている照射装置に通して本組成物で塗工された支持体の通過により連続的に行うことができる。一般に、硬化は、可能な限り低い酸素濃度、従来通りでは１００ｐｐｍ未満、好ましくは５０ｐｐｍ未満の酸素濃度の存在下で行なわれなければならない。硬化は、一般に、不活性雰囲気、例えば窒素またはアルゴン中で行われる。硬化性シリコーン組成物Ｃを硬化させるのに必要とする露光時間は、以下の因子に応じて様々である。
−使用される特定の調合物、照射の型および波長、
−線量レート、エネルギーの流れ、
−光開始剤濃度、および
−雰囲気および塗膜の厚さ。
【００８５】
紫外線による硬化に関しては、一般に、およそ０．１からおよそ０．５ジュールの範囲の紫外線量が十分な量である。露光時間は一般に非常に短時間であり、硬化は、およそ０．１秒からおよそ３秒の範囲の時間で行われる。好適な硬化を得るのに必要とする実際の露光時間は、当業者によって容易に決定できる。
【００８６】
組成物は、少量の液体を一様に堆積させることができる装置を使用して塗布される。この目的のために、例えば、特に以下の２つの重ねたロールを含む「Ｈｅｌｉｏ  ｇｌｉｓｓａｎｔ」と呼ばれる装置使用することが可能である、組成物を含有する塗料タンクに浸漬する最低位置のロールの役割は、最高位置のロールに非常に薄い層を含浸させることであり、後者の役割は、支持体に含浸させた所望量の組成物を堆積させることである。そのような計量は、反対方向に回転する２つのロールの各速度の調節により得られる。また、例えばカーテンコーティング、刷毛塗り、吹付け、倒置型ロールコーティング、ナイフ塗装などの、当業者に公知の他の技法も使用することが可能である。
【００８７】
好ましい一実施形態によれば、本発明によるプロセスは、ステップｃ）において紫外線が１００〜４００ナノメートル（両端を含む）の波長を有することを特徴とする。
【００８８】
本発明の別の主題は、本発明による、上に定義した硬化性シリコーン組成物Ｃの塗布によって、およびその架橋をもたらすように紫外線照射によって調製された剥離塗膜が少なくとも部分的に塗工された基材に関する。
【００８９】
本発明の別の主題は、自己接着性ラベル、封筒を含むバンド、グラフィックアート、医療および衛生管理、ならびに建築および断熱材の分野において、本発明による、上に定義した剥離塗膜で少なくとも部分的に塗工される基材の使用に関する。
【００９０】
最後に、本発明の最後の主題は、自己接着性ラベル、封筒を含むバンド、グラフィックアート、医療および衛生管理、ならびに建築および断熱材の分野において、本発明による、上に定義した自己接着性多層物品、または本発明による、上に定義した照射硬化性シリコーン組成物Ｃの使用に関する。
【００９１】
本発明の一変形によれば、用語「含む」（ｃｏｍｐｒｉｓｉｎｇ）は、本発明による自己接着性多層物品、プロセスおよびシリコーン組成物を記載するために使用される場合、これは、用語「からなる」（ｃｏｎｓｉｓｔｉｎｇ  ｏｆ）と、本発明の意味を失うことなく置き換えることができる。
【００９２】
以下の実施例および試験は限定されない具体例として与えられる。それによって、特に本発明をより明確に理解し、その利点をすべて露わにし、幾つかの実施の変形を一瞥できる。
【実施例】
【００９３】
本組成物は、上記の式（ＩＶ）による１種または複数のシリコーン油Ａおよび光開始剤Ｐを混合することにより調製され、その構造は下記詳細に示す。
【００９４】
【表１】
0006567159.tif 000008
表１：アクリルオキシ官能化オルガノポリシロキサンの構造
【００９５】
【表２】
0006567159.tif 000009
表２：光開始剤
【００９６】
塗工プロセス
シリコーン組成物を、様々な支持体（ポリエステルまたはポリプロピレン）にＲｏｔｏｍｅｃ塗工制御装置によって塗工する。ＵＶ下で架橋を行うための機械速度は５０または１００ｍ／分であり、水銀灯の電力を１００Ｗ／ｃｍに固定する。これの堆積は、ＸＲＦ測定によって制御する。機械の出口では、実行した試験は、「しみ」、「こすれ落ち」、「濡れ不良」およびシリコーン抽出可能成分の測定である。
【００９７】
シリコーン剥離塗膜で塗工した支持体で実行した試験
堆積：シリコン蛍光Ｘ線分析によって表面に塗工されたシリコーン堆積物の試験（ＯｘｆｏｒｄからのＬａｂ−Ｘ  ３０００）。Ｘ線管は、シリコン原子の電子層を励起し、励起されたシリコンの量に比例してＸ線の放射を引き起こす。このカウント値またはカウント数は、計算（較正線を使用）によってシリコーンの量に変換する。
【００９８】
しみ：以下の指痕跡法による表面重合の定性的な試験：
−試験するシリコーンで塗工した支持体の試料を平らで堅い表面に置く、
−中程度にしかししっかりと押すことにより指先で痕跡を作る、
−好ましくは低角度の光で肉眼によってこのようにしてできた痕跡を検査する。このようにして、非常にわずかな痕跡でさえ、存在すれば、表面光沢の違いを知ることができる。
【００９９】
評価は定性的である。「しみ」は以下の等級で定量される：
Ａ：非常に良好、指の痕跡はない。
Ｂ：それほど良好でない、痕跡はかろうじて目に見える
Ｃ：明らかな痕跡
Ｄ：表面の非常に明らかな痕跡および油状の外観、生成物はかろうじて重合している。
すなわち、ＡからＤは、最良な結果から最悪の結果を表す。
【０１００】
こすれ落ち：指を前後に動かし、下記のようにごしごしこすることによって、シリコーンが可撓性支持体に接着する能力の試験。
−試験するシリコーンで塗工した支持体の試料を平らで堅い表面にシリコーンを上にして置く。
−指先を、中程度だがしっかりと押しながら前後（長さおよそ１０ｃｍ）に１０回移動させる。
−肉眼でこすった外観を検査する。細かい白色粉体、または指の下で転がる小さな球体があることが、こすれていることに相当する。
−評価は定性的である。こすることは以下の等級で定量する：
●１０：非常に良好、１０回の前後の移動の後、こすった外観の変化はない。
●１：非常に不十分、最初の後方移動からこすれる。
等級は、こすることが目で見え始める、前後移動回数（１〜１０）に対応する。すなわち１から１０は、最も低い結果から最良の結果を表す。
【０１０１】
濡れ不良：標準表面張力を有するインクによって塗膜と接触させた接着剤へのシリコーンの移行の評価によってシリコーン層の重合度を評価する方法は以下の通りである：
−巻き戻す方向（機械方向）で採取した、およそ２０×５ｃｍの特性評価するシリコーン塗工紙の試料を選択する。
−接着テープをおよそ１５ｃｍの長さに切断し、次いで、試験する紙に接着剤面を下にして置き、折らずに圧力をかけながら１０回、接着テープ（３Ｍの「Ｓｃｏｔｃｈ」接着テープ、商品番号６１０、幅：２５ｍｍ）の長さ方向に指を滑らせる。
−接着テープを取り除き、平らな、接着剤処理した部分を上にして置く。
−（使い捨て）綿棒を用いて、テープの接着剤処理した部分におよそ１０ｃｍ長さで微量のインクを置く（商標ＳｈｅｒｍａｎまたはＦｅｒａｒｉｎｉ、およびＢｅｎｅｌｉのインクは、表面張力およそ３０ダイン／ｃｍおよび粘度２〜４ｍＰａ／ｓを有する）。直ちに、タイマーを始動する。
−インクの線の外観が変わったら、濡れ不良現象段階に入ったと考えられ、次にタイマーを停止する。
−テープの接着剤処理された部分にインクを置くのは、シリコーン塗工の後、２分以内に行われなければならない。
−得られた結果が１０秒未満である場合、接着剤上にシリコーンの移行があり、重合が完了していないと考えられる。
−０〜１０の等級は、濡れ不良現象が観察されるまでの経過時間（秒）に対応する。
−得られた結果が１０秒であれば、重合が完了したと考えられる。この場合、等級１０は結果が非常に良好であることを意味する。
−得られた等級、および使用したインク（名称、商標、表面張力、粘度）に注意すること。
【０１０２】
抽出可能成分：重合中に形成される網目にグラフト化されないシリコーンの量の測定。これらのシリコーンは、試料が機械を出たらすぐに、最低２４時間の間、ＭＩＢＫ中で試料を浸漬することによってフィルムから抽出する。これはフレーム吸収分光法によって測定する。
【０１０３】
自己接着性多層物品の調製
標準化した接着剤処理支持体ＴＥＳＡ７４７５（支持体＝ＰＥＴ−接着剤＝アクリル）およびＴＥＳＡ４６５１（支持体＝アクリル塗工布−接着剤＝天然ゴム）を、多層物品を形成するために上で作ったシリコーンライナー（＝ＵＶ下で架橋することにより得られたシリコーン塗膜で塗工した支持体）上で複合化する。引張試験を、エージング前後の引き剥がし力、また事後接着性およびループタック性の値を求めるために実行する。これらの試験を以下に記載する。
【０１０４】
得られた多層物品についての試験
事後接着性（表中では「ＳｕｂＡｄ」）：当業者に公知のＦＩＮＡＴ  １１試験（ＦＴＭ  １１）による、シリコーン塗膜に接していた接着剤（ＴＥＳＡ  ７４７５）の接着力の保存性を確認する測定。この場合、参照試験片はＰＥＴであり、接着剤は、７０℃で１日間、７０℃で７日間試験するシリコーン表面と接していた。
結果は参照テープの接着力の保存％で表される：ＣＡ＝（Ｆｍ２／Ｆｍ１）×１００（％）
ここで、
Ｆｍ２＝シリコーン処理支持体との接触２０時間後の平均テープ引き剥がし力、および
Ｆｍ１＝シリコーン処理支持体と接触しない場合の平均テープ引き剥がし力。
【０１０５】
ループタック性：ループタック性試験は、押さずに標準材料と接触させた接着剤（ＴＥＳＡ  ７４７５）のループを３００ｍｍ／分で分離するのに必要とする力の測定からなる。当業者に公知のＦＩＮＡＴ  ９（ＦＴＭ９）試験に従って、清浄な接着剤と、２３℃で１日間複合化した接着剤との間の結果の比から、接着力の消失の評価が可能になる。
最終結果は、Ｎ／インチ（単位：１インチ＝２．５４ｃｍ）で表した３回の測定の平均になる。
【０１０６】
剥離：剥離力の測定を、標準接着剤ＴＥＳＡ  ４６５１およびＴＥＳＡ  ７４７５を用いて実行した。多層物品の試験片（シリコーン表面に接する接着剤）を、必要とされる圧迫条件下、２３℃で１日、７０℃で１日、７０℃で７日間保存し、次いで、当業者に公知のＦＩＮＡＴ  ３（ＦＴＭ  ３）試験に従って低い剥離速度で試験した。
引き剥がし力をｃＮ／インチで表し、周囲温度（２３℃）、または促進老化試験（一般に７０℃）用のより高温いずれかで試料を圧迫下に置いた後、動力計を使用して測定する。
【０１０７】
結果を下表３に報告する。
【０１０８】
【表３】
0006567159.tif 000010
表３：多層物品の評価結果。ペンダントアクリラート官能基を含むシリコーン油を使用して得られた塗膜。
【０１０９】
比較試験１および２とは反対に、本発明による実施例１は、ポリエステルフィルムに塗工したシリコーン組成物のＵＶ架橋中にベンズアルデヒドまたはイソプロパノールの放出を示さない。塗料の架橋は最適であり、多層物品の接着剤の剥離力はエージング後でさえ良好である。
【０１１０】
【表４】
0006567159.tif 000011
表４：ペンダントアクリラート官能基を含むシリコーン油またはペンダントアクリラート官能基を含む２種のシリコーン油の混合物から得られた塗膜――光開始剤量を変えて。
【０１１１】
本発明によるすべての実施例は、ポリプロピレンフィルムに塗工した、本発明によるアクリラート官能基を含む油、または本発明によるアクリラート官能基を含む２種の油の混合物に基づくシリコーン組成物のＵＶ架橋中にベンズアルデヒドおよび／またはイソプロパノールの放出を示さない。さらに、塗膜の架橋は最適であり、多層物品の接着剤の剥離力は光開始剤濃度に関係なく適切である。
【０１１２】
【表５】
0006567159.tif 000012
表５：それぞれペンダントおよび鎖末端にあるアクリラート官能基を含む２種のシリコーン油の混合物から得られた塗膜：
ＮＤ＝抽出可能成分の含有率が高いので求められなかった。
【０１１３】
比較例３と反対に、ポリエステルフィルムに塗工した、本発明による実施例１４は、アクリラート官能基を含む２種のシリコーン油に基づくシリコーン組成物のＵＶ架橋中にベンズアルデヒドおよび／またはイソプロパノールの放出を示さない。さらに、塗料の架橋、および多層物品の接着剤の剥離力は適切である。
【０１１４】
比較例３において使用した光開始剤は、それぞれペンダントおよび鎖末端にあるアクリラート官能基を含む２種のシリコーン油に基づく組成物の良好な架橋が可能でない。（抽出可能成分の含有率１７．４％）。
【０１１５】
【表６】
0006567159.tif 000013
表６：ペンダントアクリラート官能基を含むシリコーン油と、鎖末端およびペンダントアクリラート官能基を含むシリコーン油との混合物から得られた塗膜。
【０１１６】
本発明による実施例１５は、ペンダントのみであるアクリラート官能基を含むシリコーン油と、ペンダントおよび鎖末端アクリラート官能基を含むシリコーン油との混合物を含む組成物のＵＶ架橋中にベンズアルデヒドおよび／またはイソプロパノールの放出を示さない。
【０１１７】
さらに、塗料の架橋、および多層物品の接着剤の剥離力は適切である。
【０１１８】
これらの実施例はすべて明確に次のことを示す自己接着性多層物品の製造中にアシルホスフィンオキシド型の光開始剤、より詳しくはエチル（２，４，６−トリメチルベンゾイル）フェニルホスフィナートを使用すると、一方で作業者および環境を保護すること、他方では、用いられるシリコーン組成物に使用されるアクリラートシリコーン油に関係なく最適な特性を生み出すことを可能にするが、最も広く工業的に使用される光開始剤にはあてはまらない。